(57)【要約】【課題】従来の繊維樹脂複合材料の特性である機械的特性を兼ね備え、耐衝撃性も低下せず、しかも表面品位が優れ、安価な繊維強化ＡＢＳ系樹脂成型体、及びこの繊維強化ＡＢＳ系樹脂成型体が容易に得られる製造方法を提供する。【解決手段】強化用繊維材料が、熱可塑性アクリル樹脂からなるマトリクス樹脂を長繊維からなる強化用繊維材料と複合させてなる強化用繊維複合材料として供され、強化用繊維複合材料とＡＢＳ系樹脂材料とを一体化する工程を含む製造方法により、繊維強化ＡＢＳ系樹脂成型体を製造する。【選択図】なし【特許請求の範囲】
【請求項１】
ＡＢＳ系樹脂材料と強化用繊維材料とから繊維強化ＡＢＳ系樹脂成型体を製造する成型方法であって、
強化用繊維材料が、熱可塑性アクリル樹脂からなるマトリクス樹脂を長繊維からなる強化用繊維材料と複合させてなる強化用繊維複合材料として供され、
前記強化用繊維複合材料とＡＢＳ系樹脂材料とを一体化する工程を含む
ことを特徴とする、繊維強化ＡＢＳ系樹脂成型体の製造方法。
【請求項２】
前記強化用繊維複合材料を型内に配し、この型内にＡＢＳ系樹脂材料を射出装置によって供給し、冷却硬化させることにより、前記強化用繊維複合材料とＡＢＳ系樹脂材料とを一体化することを特徴とする、請求項１に記載の繊維強化ＡＢＳ系樹脂成型体の製造方法。
【請求項３】
前記ＡＢＳ系樹脂材料を押出装置によって供給し、強化用繊維複合材料と重ね合わせてプレス加工することにより一体化することを特徴とする、請求項１に記載の繊維強化ＡＢＳ系樹脂成型体の製造方法。
【請求項４】
前記型内に強化用繊維複合材料とシート状又は任意の形状のＡＢＳ系樹脂材料とを配し、この型をプレスすることにより、前記強化用繊維複合材料とＡＢＳ系樹脂材料とを一体化することを特徴とする、請求項１に記載の繊維強化ＡＢＳ系樹脂成型体の製造方法。
【請求項５】
上記ＡＢＳ系樹脂材料として、ＡＢＳ樹脂、ＡＢＳ樹脂とポリアミド樹脂とのポリマーアロイ、ＡＢＳ樹脂とＰＢＴ樹脂とのポリマーアロイ、及びＡＢＳ樹脂とポリカーボネートとのポリマーアロイからなる群から選ばれた１種又は２種以上を用いることを特徴とする、請求項１〜４のいずれか１項に記載の繊維強化ＡＢＳ系樹脂成型体の製造方法。
【請求項６】
前記強化用繊維複合材料を構成する繊維材料として、繊維を一方向にシート状に引き揃えたもの、織物、編物、不織布、及び編組のスランド状からなる群から選ばれた選ばれた１種又は２種以上を用いることを特徴とする、請求項１〜５のいずれか１項に記載の繊維強化ＡＢＳ系樹脂成型体の製造方法。
【請求項７】
前記強化用繊維複合材料を構成する繊維材料として、炭素繊維、黒鉛繊維、炭化珪素繊維、アルミナ繊維、タングステンカーバイド繊維、ボロン繊維、ガラス繊維、アラミド繊維、ポリアミド繊維、及びポリエステル繊維からなる群から選ばれた選ばれた１種又は２種以上を用いることを特徴とする、請求項１〜６のいずれか１項に記載の繊維強化ＡＢＳ系樹脂成型体の製造方法。
【請求項８】
請求項１〜７のいずれか１項に記載の繊維強化ＡＢＳ系樹脂成型体の製造方法により得られた繊維強化ＡＢＳ系樹脂成型体。
【発明の詳細な説明】
【技術分野】
【０００１】
本発明は繊維強化ＡＢＳ（アクリロニトリル−ブタジエン−スチレン共重合体）系樹脂成型体に関し、より詳細には炭素繊維等の強化用繊維とＡＢＳ系樹脂とを一体化させてなる繊維強化ＡＢＳ系樹脂成型体及びこれを得るための製造方法に関する。
【背景技術】
【０００２】
ガラス繊維や炭素繊維等の強化用繊維を、長く連続して方向性を保った状態（以下、これを「長繊維」という）のまま、ＰＡ６６（ナイロン６６）や熱可塑性ポリウレタン（ＴＰＵ）等のマトリクス樹脂で固定してシート状等にした、強化用繊維と樹脂との複合材料が従来から使用されている。このような繊維樹脂複合材料からは、プレス成型、圧空成型、真空成型、ハイブリッド成型（プレスと射出成型を合せた成型方法）等により成型品が製造される。
【０００３】
しかし、従来の繊維樹脂複合材料をこれらの方法で成型すると、表面の品位が劣る場合があり、また、繊維樹脂複合材料のみで構成される成型体は、機械的特性は優れるが、コストが高くなるという問題を有する。
【０００４】
また一方で、ＡＢＳ系樹脂等の熱可塑性樹脂成型体の剛性を向上させるために、細かく切断した繊維（以下、これを「短繊維」という）を強化対象となる樹脂に直接混合（コンパウンド）することも行われている。
【０００５】
例えば、特許文献１には、所定の開繊度合及び繊維長を有する繊維で強化された熱可塑性樹脂ペレットが開示されている。
【０００６】
しかし、短繊維を混合した熱可塑性樹脂は、強化していないものに比べて曲げ強度などが向上する一方で、耐衝撃性が低下するという問題があった。
【先行技術文献】
【特許文献】
【０００７】
【特許文献１】特開平８−６０００１号公報
【発明の概要】
【発明が解決しようとする課題】
【０００８】
本発明は上記の問題点に鑑みてなされたものであり、従来の繊維樹脂複合材料の特性である機械的特性を兼ね備え、耐衝撃性も低下せず、表面品位も優れ、しかも安価で得られる繊維強化ＡＢＳ系樹脂成型体を提供することを目的とする。また、この繊維強化ＡＢＳ系樹脂成型体が容易に得られる製造方法を提供することを目的とする。
【課題を解決するための手段】
【０００９】
本発明の繊維強化ＡＢＳ系樹脂成型体の製造方法は、少なくとも１種のＡＢＳ樹脂を含むＡＢＳ系樹脂材料と強化用繊維材料とから繊維強化ＡＢＳ系樹脂成型体を製造する成型方法であって、上記の課題を解決するために、強化用繊維材料が、熱可塑性アクリル樹脂からなるマトリクス樹脂を長繊維からなる強化用繊維材料と複合させてなる強化用繊維複合材料として供され、この強化用繊維複合材料とＡＢＳ系樹脂材料とを一体化する工程を含むものとする。
【００１０】
上記本発明の製造方法においては、強化用繊維複合材料を型内に配し、この型内にＡＢＳ系樹脂材料を射出装置によって供給し、冷却硬化させることにより、前記強化用繊維複合材料とＡＢＳ系樹脂材料とを一体化することができる。
【００１１】
又は、前記ＡＢＳ系樹脂材料を押出装置によって供給し、強化用繊維複合材料と重ね合わせてプレス加工することにより一体化することもできる。
【００１２】
又は、前記型内に強化用繊維複合材料とシート状又は任意の形状のＡＢＳ系樹脂材料とを配し、この型をプレスすることにより、前記強化用繊維複合材料とＡＢＳ系樹脂材料とを一体化することもできる。なお、ここでシート状とは、表面が平らでかつ加熱して柔らかくした状態で折り曲げ可能な程度の厚みを有する状態を指すものとする。
【００１３】
上記ＡＢＳ系樹脂材料としては、ＡＢＳ樹脂、ＡＢＳ樹脂とポリアミド樹脂とのポリマーアロイ、ＡＢＳ樹脂とＰＢＴ樹脂とのポリマーアロイ、及びＡＢＳ樹脂とポリカーボネートとのポリマーアロイから選ばれた選ばれた１種又は２種以上を使用することができる。
【００１４】
また、強化用繊維複合材料を構成する繊維材料としては、繊維を一方向にシート状に引き揃えたもの、織物、編物、不織布、及び編組のスランド状から選ばれた１種又は２種以上を用いることができる。それらの繊維材料は、炭素繊維、黒鉛繊維、炭化珪素繊維、アルミナ繊維、タングステンカーバイド繊維、ボロン繊維、ガラス繊維、アラミド繊維、ポリアミド繊維、及びポリエステル繊維から選ばれた１種又は２種以上から構成することができる。
【００１５】
本発明の繊維強化ＡＢＳ系樹脂成型体は、上記した本発明の繊維強化ＡＢＳ系樹脂成型体の製造方法により得られるものとする。
【発明の効果】
【００１６】
本発明によれば、強化用繊維複合材料のマトリクス樹脂として熱可塑性アクリル樹脂を用いたことにより表面品位が優れ、また用いた熱可塑性アクリル樹脂とＡＢＳ樹脂との接着性が良好であることにより、従来の繊維強化複合材料の特性である機械的特性も兼ね備え、かつ耐衝撃性が従来より向上した繊維強化ＡＢＳ系樹脂成型体が、容易な方法により安価で得られる。
【発明を実施するための形態】
【００１７】
本発明において用いる強化用繊維複合材料は、長繊維からなる繊維材料とマトリクス樹脂とからなる。長繊維からなる繊維材料としては、繊維材料を一方向に束状又はシート状に引き揃えたもの、これらを例えば直交に積層したもの、繊維材料を織物や編物、不織布等の布帛に成形したもの、編組等のスランド状のもの等のいずれも用いることができる。
【００１８】
上記繊維材料を構成する繊維としては、無機繊維、有機繊維、金属繊維又はそれらの混合物のいずれも用いることができる。
【００１９】
無機繊維の例としては、炭素繊維、黒鉛繊維、炭化珪素繊維、アルミナ繊維、タングステンカーバイド繊維、ボロン繊維、ガラス繊維を挙げることができる。有機繊維の例としては、アラミド繊維、ポリアミド繊維、ポリエステル繊維が挙げられる。これらの繊維は複数種を組み合せて使用することもできる。
【００２０】
強化用繊維複合材料のマトリクス樹脂としては熱可塑性アクリル樹脂を用いる。マトリクス樹脂として熱可塑性アクリル樹脂を使用することにより、成型体の表面品位が優れ、かつ強化用繊維複合材料とＡＢＳ系樹脂シートとの接着性が優れ、曲げ強度や耐衝撃性に優れた成型体を得ることができる。
【００２１】
熱可塑性アクリル樹脂の種類は特に限定されず、次式（１）で表されるアクリル酸エステル又はメタクリル酸エステルからなる重合体又はこれらと他のモノマーとの共重合体が用いられる。なお、本発明でいう「熱可塑性アクリル樹脂」には、これらの共重合体からなる樹脂及び変性樹脂も含むものとする。
【化１】
2012224762.tif 000002
【００２２】
熱可塑性アクリル樹脂を構成するモノマーの例としては、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸−２−エチルヘキシル、（メタ）アクリル酸オクチル、（メタ）アクリル酸ノニルなどが挙げられる。また、アクリロニトリル・酢酸ビニル等、ビニル基を有するモノマーも好適に用いられる。このようなモノマーは単独あるいは組み合わせて使用することができる。
【００２３】
但し、ＡＢＳ系樹脂との接着性をより向上させるために、特定の官能基を有する熱可塑性アクリル樹脂が特に好適に用いられ、そのような官能基含有モノマーとしては、（メタ）アクリル酸、イタコン酸のようなカルボキシル基含有ビニルモノマー、（メタ）アクリル酸グリシジルエーテル、（メタ）アクリル酸−２−エチルグリシジルエーテルのようなエポキシ基含有ビニルモノマー、（メタ）アクリル酸−２−ヒドロキシエチル、（メタ）アクリル酸−２−ヒドロキシプロピルのようなヒドロキシル基含有ビニルモノマー、（メタ）アクリルアミド、Ｎ−メチロール（メタ）アクリルアミド、Ｎ−ブトキシメチル（メタ）アクリルアミド、ジメチルアクリルアミドのようなアミド基含有ビニルモノマー等が挙げられ、これらは単独であるいは組み合わせて使用することができる。特にアミド基含有ビニルモノマーは密着性向上に有効である。
【００２４】
上記熱可塑性アクリル樹脂をマトリクス樹脂として使用する際には、必要に応じて溶剤を使用することができる。使用可能な溶剤の例としては、メチルエチルケトン（ＭＥＫ）、メチルイソブチルケトン（ＭＩＢＫ）、酢酸イソプロピル、酢酸プロピル、酢酸ブチル、酢酸エチル、キシレン、トルエン、ジメチルホルムアミド（ＤＭＦ）等が挙げられる。
【００２５】
上記繊維材料とマトリクス樹脂とを複合化して強化用繊維複合材料を製造するには、従来から用いられているディッピング（含浸）や塗布等の方法を適宜用いることができる。特にディッピング法で加工する場合、マトリクス樹脂の設計の自由度が増し、様々な組合せが可能となるため好ましい。
【００２６】
本発明で使用する強化用繊維複合材料の厚みは、目的とする成型体により選択され、特に限定されるものではないが、通常は０．１〜３ｍｍ程度である。
【００２７】
次に本発明で用いるＡＢＳ系樹脂材料とは、ＡＢＳ（アクリロニトリル−ブタジエン−スチレン共重合体）樹脂、ＡＢＳ樹脂とポリアミド樹脂とのポリマーアロイ、ＡＢＳ樹脂とＰＢＴ（ポリブチレンテレフタレート）樹脂とのポリマーアロイ、ＡＢＳ樹脂とポリカーボネートとのポリマーアロイのいずれかを主成分とする樹脂である。これらのＡＢＳ系樹脂は、上記熱可塑性アクリル樹脂をマトリクス樹脂とする強化用繊維複合材料との接着性に優れるため、曲げ強度及び耐衝撃性に優れた成型体が得られる。ＡＢＳ系樹脂はグラフト法により得られたものでも、ポリマーブレンドにより得られたものでもよく、市販されているＡＢＳ系樹脂から適宜選択して使用することができる。
【００２８】
本発明の成型体は、上記強化用繊維複合材料とＡＢＳ系樹脂材料とが一体化してなるものであり、強化用繊維複合材料が表面層を形成し、ＡＢＳ系樹脂材料が中間層を形成しているのが好ましい。すなわち、強化用繊維複合材料とシート状ＡＢＳ系樹脂材料とをそれぞれ１枚ずつ重ねる場合はＡＢＳ系樹脂材料が裏面層をなすものとするが、本発明で用いる強化用繊維複合材料は表面品位が優れるので、これを表面層及び裏面層に用い、その間にＡＢＳ系樹脂材料を中間層として配するのが好ましい。
【００２９】
本発明の製法方法においては、射出成型、押出成型、プレス成型、又はハイブリッド成型等の従来から知られている手法を用いることができ、これらの各種成型方法を実施する際に使用する金型、射出装置、押出装置、プレス装置等は、特に限定されず、既知のものを適宜使用することができる。また、成型の際の温度、圧力等の条件も、従来から採用されている条件に準じて、使用する樹脂の種類や、目的とする成型体の形状、大きさ、厚み等に応じて調整すればよく、特に限定されるものではないが、好ましい例としては以下の方法が挙げられる。
【００３０】
すなわち、射出成型の場合は、まず成型金型を予め６０〜１００℃に加熱し、強化用繊維複合材料を２００〜２４０℃に加熱して、この加熱した成型金型内にセットし、次にこの金型内に、射出装置によって２４０〜２７０℃に加熱したＡＢＳ系樹脂材料を射出して充填し、そのまま冷却してＡＢＳ系樹脂材料を型内で硬化させることにより、強化用繊維複合材料と一体化させることができ、これを金型から取り出すことにより成型体が得られる。
【００３１】
また射出成型の別の例としては、強化用繊維複合材料を予め所望の形状にプレス成型し、これを６０〜１００℃に加熱した金型に配し、上記と同様に射出装置によって２４０〜２７０℃に加熱したＡＢＳ系樹脂材料を射出して充填し、冷却してＡＢＳ系樹脂材料を型内で硬化させることによって、上記プレス成型した強化用繊維複合材料とＡＢＳ系樹脂とが一体化した成型体を得ることもできる。ここで強化用繊維複合材料のプレス成型は、２００〜２４０℃、圧力８０〜１００ｋｇｆ／ｍｍ２で、１〜１０分間程度プレスすることにより行うことができる。
【００３２】
次に、押出成型の場合は、ＡＢＳ系樹脂材料を２４０〜２７０℃に加熱して押出装置でシート状に押し出し、強化用繊維複合材料とこのシート状ＡＢＳ系樹脂材料とを重ね合わせて、プレス加工した後、冷却することにより強化用繊維複合材料と一体化させることができる。プレス加工の条件は、樹脂材料の種類、厚み等により適宜選択され、これに限定されないが、通常は、温度２００〜２４０℃、圧力５０〜１００ｋｇｆ／ｍｍ２で、１〜１０分間程度である。なお、プレス加工に先だって、強化用繊維複合材料とシート状ＡＢＳ系樹脂材料とをプレスロール機等により貼り合わせることが好ましい。
【００３３】
また、プレス成型の場合は、シート状又は任意の形状のＡＢＳ系樹脂材料を予め用意し、金型内に上記強化用繊維複合材料とシート状又は任意の形状のＡＢＳ系樹脂材料とをセットし、この型をプレスすることにより強化用繊維複合材料と一体化させることができる。プレス条件は、通常は、温度２００〜２４０℃、圧力５０〜１００ｋｇｆ／ｍｍ２で、１〜１０分間程度である。ここで、シート状又は所望の形状のＡＢＳ系樹脂材料は、ＡＢＳ系樹脂材料から目的とする成型体の形状に合わせて任意の成型手段により形成することができ、市販されているものを利用することもできる。
【００３４】
さらにハイブリッド成型の場合は、上記射出成型とプレス成型の方法を組み合わせることにより、ＡＢＳ系樹脂材料と強化用繊維複合材料とを一体化することができる。
【実施例】
【００３５】
以下、実施例により本発明をさらに具体的に説明するが、本発明は以下の実施例によって限定されるものではない。
【００３６】
１．強化用繊維複合材料（熱可塑性アクリル樹脂炭素繊維複合材料）の作成
撹拌器、環流冷却器、温度計、窒素導入管のついた反応器にＭＩＢＫ１５０．０重量部、メタクリル酸メチル１００重量部、ｎ−ドデシルメルカプタン０．５重量部を仕込み、反応器を７０℃に加温して、アゾビスイソブチロニトリル０．２５重量部を添加して重合を開始させた。反応器を７０℃に保ち、５時間後、アゾビスイソブチロニトリル０．１重量部を追添加して、反応器を７５℃に保ち、３時間撹拌して、マトリクス樹脂となるアクリル系共重合体樹脂を得た。
【００３７】
得られたアクリル系共重合体樹脂を炭素繊維織物（東レ（株）製、製品名「ＣＯ６３４３Ｂ」）にディッピング法により含浸させ、１２０℃で１時間乾燥させ、シート状の熱可塑性アクリル樹脂炭素繊維複合材料（厚み：０．２５ｍｍ）を得た。
【００３８】
２．繊維強化ＡＢＳ系樹脂成型体の製造
［実施例１］（プレス成型による製造）
上記により得られた強化用繊維複合材料２枚を表面及び裏面材料とし、その間に中間材料としてのシート状ＡＢＳ系樹脂（東レ（株）製、製品名「トヨラック３００」、厚み：１．５ｍｍ）を挟んだ状態で２２０℃の成型金型にセットし、加熱冷却一体型圧縮成型機（（株）神藤金属工業所製、ＳＦＡ−３７ＨＨＣ）で、加熱温度２００℃で９０ｋｇｆ／ｍｍ２の条件で５分間プレス成型し、その後室温で６分間冷却し、成型体の表面及び裏面層が熱可塑性アクリル樹脂炭素繊維複合材料からなり、その表面及び裏面層の間の中間層がＡＢＳ系樹脂材料からなる構造の、プレス後の厚みが２ｍｍの成型体を得た。
【００３９】
また、上記ＡＢＳ系樹脂シートに替えて厚み３．５ｍｍのＡＢＳ系樹脂シート（東レ（株）製、製品名「トヨラック３００」）を使用した以外は上記と同様にしてプレス後の厚みが４ｍｍの成型体を得た。
【００４０】
［実施例２］（プレス成型による製造）
表面及び裏面材料として熱可塑性アクリル樹脂炭素繊維複合材料１枚ずつ、中間材料としてＡＢＳ樹脂とポリアミド（ＰＡ）樹脂とのポリマーアロイ（ダイセルポリマー（株）製、「ノバロイＡ１３００」）からなる樹脂シートを配した以外は上記実施例１と同様にして、繊維強化ＡＢＳ系樹脂材料からなる成型体を得た。
【００４１】
［実施例３］（プレス成型による製造）
表面及び裏面材料として熱可塑性アクリル樹脂炭素繊維複合材料１枚ずつ、中間材料としてＡＢＳ樹脂とＰＢＴ樹脂とのポリマーアロイ（ダイセルポリマー（株）製、「ノバロイＢ１５００」）からなる樹脂シートを配した以外は上記実施例１と同様にして、繊維強化ＡＢＳ系樹脂材料からなる成型体を得た。
【００４２】
［実施例４］（プレス成型による製造）
表面及び裏面材料として熱可塑性アクリル樹脂炭素繊維複合材料１枚ずつ、中間材料としてＡＢＳ樹脂とポリカーボネート樹脂とのポリマーアロイ（ダイセルポリマー（株）製、「ノバロイＳ１１００」）からなる樹脂シートを配した以外は上記実施例１と同様にして、繊維強化ＡＢＳ系樹脂材料からなる成型体を得た。
【００４３】
［実施例５］（射出成型による製造）
上記により得られた強化用繊維複合材料を予めプレス成型した後、８０℃に加熱した成型金型にセットし、ＡＢＳ樹脂（東レ（株）製、製品名「トヨラック３００」）を射出装置（（株）井元製作所製、射出成型装置ＩＭＣ−１９３Ｃ型）により２４０〜２７０℃で金型内に充填し、室温で６０秒間冷却した後、取り出すことにより、表面材料が熱可塑性アクリル樹脂炭素繊維複合であり、裏面材料がＡＢＳ系樹脂である構造の、厚み２ｍｍと４ｍｍの繊維強化ＡＢＳ系樹脂成型体をそれぞれ得た。
【００４４】
［実施例６］（押出成型による製造）
ＡＢＳ樹脂（東レ（株）製、「トヨラック３００」）を押出装置（（株）井元製作所製、押出成型装置ＰＰＫＲ−ｍｉｎｉ、ＩＭＣ−１９Ｄ３型）により２４０〜２７０℃にて押し出し、その両面に上記により得られた強化用繊維複合材料を重ね合わせて、２２０℃、９０ｋｇｆ／ｍｍ２で５分間プレスした後、室温で６分間冷却することにより、強化用繊維複合材料によってシート状ＡＢＳ樹脂が挟まれた構造の、厚み２ｍｍと４ｍｍの繊維強化ＡＢＳ系樹脂成型体を得た。
【００４５】
［比較例１］
炭素繊維強化ＡＢＳ樹脂（東レ（株）製、「トヨラックＡＳＨＴ−２３」）のみを用いた以外は上記実施例１と同様にして、繊維強化ＡＢＳ系樹脂材料からなる成型体を得た。
【００４６】
［比較例２］
ガラス繊維強化ＡＢＳ樹脂（東レ（株）製、「トヨラック１００Ｇ−２０」）のみを用いた以外は上記実施例１と同様にして、繊維強化ＡＢＳ系樹脂材料からなる成型体を得た。
【００４７】
［比較例３］
炭素繊維強化ＰＡ−ＡＢＳポリマーアロイ樹脂（ダイセルポリマー（株）製、「ノバロイＥＡＧ４２３」、炭素繊維率３０％）のみを用いた以外は上記実施例１と同様にして、繊維強化ＡＢＳ系樹脂材料からなる成型体を得た。
【００４８】
［比較例４］
ガラス繊維強化ＰＢＴ−ＡＢＳポリマーアロイ樹脂（ダイセルポリマー（株）製、「ノバロイＢ２５０６」、ガラス繊維率３０％）のみを用いた以外は上記実施例１と同様にして、繊維強化ＡＢＳ系樹脂材料からなる成型体を得た。
【００４９】
［比較例５］
ガラス繊維強化ＰＣ−ＡＢＳポリマーアロイ樹脂（ダイセルポリマー（株）製、「ノバロイＳ１２３０」、ガラス繊維率３０％）のみを用いた以外は上記実施例１と同様にして、繊維強化ＡＢＳ系樹脂材料からなる成型体を得た。
【００５０】
３．成型体の曲げ強度及び耐衝撃性の評価
上記各実施例・比較例により得られた成型体を、曲げ試験用としては長さ１００±１ｍｍ×幅１５±０．２ｍｍ×厚み２±０．４ｍｍの大きさに、またシャルピー衝撃試験用としては長さ８０±２ｍｍ×幅１０±０．２ｍｍ×厚み４±０．２ｍｍの大きさに、それぞれ弓鋸で切断し、ノッチ加工をおこない、試験片を得た。
【００５１】
上記により得られた試験片の曲げ強度及び耐衝撃性を次の方法により評価した。結果を表１に示す。 
曲げ強度：ＪＩＳ  Ｋ  ７０７４に準拠して測定した。 
耐衝撃性：ＪＩＳ  Ｋ  ７１１１に準拠してシャルピー衝撃強度試験を行った。
【００５２】
【表１】
2012224762.tif 000003
【００５３】
表１に示されたように、従来の繊維強化ＡＢＳ系樹脂材料からなる成型体は、曲げ強度は様々であるがいずれも耐衝撃性が劣っているのに対し、実施例の繊維強化ＡＢＳ系樹脂成型体は曲げ強度及び耐衝撃性共に顕著に優れていることが確認された。
【産業上の利用可能性】
【００５４】
本発明の製造方法により得られる繊維強化ＡＢＳ系樹脂成型体は、連続繊維強化の特性と本来の熱可塑性樹脂の特性の長所を併せもつため、車両、航空機、船艇、風車、水車、家庭用電気製品、生産機械、住宅機材、家具、時計、ヘルメット、文房具の部品として応用可能であり、更に広い範囲での用途開発が期待できる。